複数種の金属イオンを含有する金属含有液から特定の金属イオンを選択的に除去する金属含有液の処理方法であって、金属イオンの配位基となるEDTAが導入された高分子吸着材を金属含有液に浸漬し、該金属含有液に含まれる特定の金属イオンを前記高分子吸着材に吸着させる吸着工程を備える金属含有液の処理方法。前記吸着工程の後工程として、金属イオンを吸着した高分子吸着材を金属含有液から取り出し、高分子吸着材に有機酸を接触させて高分子吸着材に吸着された金属イオンを脱離させる脱離工程を備える金属含有液の処理方法。絹糸あるいは絹製品を高分子素材とする高分子吸着材を使用することを特徴とする請求項1または2記載の金属含有液の処理方法。羊毛あるいは羊毛製品を高分子素材とする高分子吸着材を使用することを特徴とする請求項1または2記載の金属含有液の処理方法。前記金属含有液は、少なくともPbを含有し、前記吸着工程において、前記高分子吸着材にPbを選択的に吸着させることを特徴とする請求項1、3または4記載の金属含有液の処理方法。前記金属含有液は、少なくともPbを含有し、前記脱離工程において、前記高分子吸着材からPbを脱離させることを特徴とする請求項2記載の金属含有液の処理方法。金属イオンの配位基となるEDTAが導入され、金属含有液に浸漬して該金属含有液に含まれる特定の金属イオンを選択的に吸着することを特徴とする高分子吸着材。有機酸に接触させる処理により、吸着された金属イオンが脱離されることを特徴とする請求項7記載の高分子吸着材。本発明者は、絹繊維をEDTA2塩基酸無水物を含む有機溶媒中で化学加工を行い金属イオンの配位基となるEDTAを導入した絹繊維等の高分子素材及びその製造方法を提案した特許文献3参照。このEDTAを導入した高分子素材は、EDTA無水物を介して抗菌性金属を配位させることにより、病原微生物の増殖を抑制する抗菌性機能を発揮することができ、洗濯等の処理に対する耐久性に優れ、その優れた抗菌特性から細菌及び糸状菌の増殖を阻害することが可能である。EDTAを導入した絹繊維等の高分子素材は、金属イオンを効率的に吸着する特性に着目すると、重金属イオン等を含む水溶液から有害金属を吸着して除去する素材として利用することが可能であると考えられる。本発明は、上述したEDTAを導入した高分子素材が金属イオンを吸着する特性を利用し、複数種の金属イオンを同時に含有する溶液から金属を回収除去する金属含有液の処理方法及びこれに用いる高分子吸着材を提供するものである。本発明は、複数種の金属イオン単に金属と略記する場合もあるを含有する金属含有液から特定の金属イオンを選択的に除去する金属含有液の処理方法であって、金属イオンの配位基となるEDTAが導入された高分子吸着材を金属含有液に浸漬し、該金属含有液に含まれる特定の金属イオンを前記高分子吸着材に吸着させる吸着工程を備えることを特徴とする。なお、本明細書において、金属含有液とは、金属イオンを含む水溶液のみならず有機溶媒をも含む意である。また、吸着工程において高分子吸着材に選択的に吸着される金属イオンは1種とは限らず、金属含有液に含まれている多数種の金属イオンのうち複数種の金属イオンが選択的に吸着される場合もある。また、前記吸着工程の後工程として、金属イオンを吸着した高分子吸着材を金属含有液から取り出し、高分子吸着材に有機酸を接触させて高分子吸着材に吸着された金属イオンを脱離させる脱離工程を備えることにより、金属イオンを選択的に濃縮したり回収させたり、あるいは高分子吸着材をリサイクルして使用することができる。高分子吸着材に用いる高分子材料には、絹糸あるいは絹製品、羊毛あるいは羊毛製品が好適に用いられる。ここでいう絹糸とは、家蚕由来の絹糸であってもよいし野蚕由来の絹糸であっても同様に利用できる。絹糸はカイコに由来する天然のタンパク質であり、絹製品とは、タンパク質繊維を素材として膜状、多孔質状、ブロック状、粉末状、ゲル状等に作成したものを総称している。羊毛は、動物由来のケラチン繊維であり、羊毛製品とは羊毛を素材として膜状、粉末状に形成したものを総称している。これら絹糸、羊毛からなる高分子素材をEDTA2塩基酸無水物により化学加工することによって、金属イオンの配位基となるEDTAが導入された高分子吸着材が得られる。本発明に係る金属含有液の処理方法は、少なくともPbを含有する金属含有液に適用することにより、高分子吸着材にPbを選択的に吸着させてPbを効果的に除去することができる。Pbを吸着した高分子吸着材は有機酸に接触させることにより、容易にPbを脱離して、Pbを選択的に吸着する高分子吸着材としてリサイクル使用することができる。また、本発明に係る高分子吸着材は、金属イオンの配位基となるEDTAが導入されたものであり、金属含有液に浸漬して該金属含有液に含まれる特定の金属イオンを選択的に吸着する作用を有する。また、本発明に係る高分子吸着材は、有機酸に接触させることにより吸着された金属イオンを脱離させることができ、これによって、特定の金属イオンを吸着する高分子吸着材として繰り返し使用することが可能である。本発明において使用する高分子吸着材には、絹糸、羊毛等の繊維形態の高分子素材を使用することもできるし、これらの高分子素材から作製した絹製品、羊毛製品を使用することもできる。以下では、絹製品の例として、天然タンパク質繊維に由来するタンパク質膜の製造方法について説明する。絹タンパク質繊維から絹フィブロイン水溶液を調製するための原料としては、家蚕又は野蚕由来の繭糸もしくは生糸が用いられる。家蚕生糸を炭酸ナトリウム等のアルカリ水溶液で煮沸し、繭糸もしくは生糸表面にある膠状の接着物質、セリシンを除去して調製できる絹フィブロイン繊維を中性塩で溶解し、セルロース製の透析膜で十分透析することにより純粋な絹フィブロイン水溶液を調製できる。この絹フィブロイン水溶液をポリエチレン膜等の基質膜上で乾燥固化させると透明な絹フィブロイン膜ができる。更に、絹フィブロイン水溶液にメタノール、あるいはエタノールを微量に添加し、あるいは酢酸、塩酸、硫酸等の有機酸を微量に添加して絹フィブロイン分子を凝集させた後、乾燥固化することで多孔質体、ブロック状あるいはゲル状物を製造できる。本願発明では、上記記載の絹フィブロイン膜、多孔質体、ブロック状物およびゲル状物も高分子吸着材として同様に利用できる。絹フィブロイン繊維を溶解するには、塩化カルシウム、硝酸カルシウム、臭化リチウムなどの一般に知られた中性塩を利用できる。絹糸の溶解性を高め、未変性状態に近い絹フィブロインを製造するためには、溶解性の高いリチウムイオンを含む中性塩が望ましく、臭化リチウムなどが特に好ましく用いられる。野蚕絹フィブロイン水溶液は次のようにして調製できる。柞蚕あるいは天蚕等から得られる野蚕繭糸を繭糸重量に対して50倍量の01過酸化ナトリウム水溶液に浸漬し、98°Cで1時間処理してセリシンを予め除去しておく必要がある。セリシンを除去した野蚕絹フィブロイン繊維をチオシアン酸リチウム等の溶解性の高い中性塩で溶解し、これをセルロース製透析膜に入れ純水と透析することで野蚕絹フィブロイン水溶液が調製できる。この野蚕絹フィブロイン水溶液をポリエチレン膜等の基質膜上で乾燥固化させると透明な絹フィブロイン膜ができる。こうして製造できる絹糸あるいは野蚕タンパク質膜は水溶解性であるため、EDTAを導入するには、上記タンパク質膜を水不溶性にしておくことが望まれる。そのためには、濃度2060のメタノールあるいはエタノール水溶液で1-10分浸漬処理して、軽く室内で乾燥するとよい。高分子吸着材に用いる絹タンパク質としては、家蚕、野蚕等のカイコ由来のタンパク質であれば種類を問わず利用でき、未加工未処理のタンパク質繊維であってもよく、あるいは金属イオンを配位させる配位基としてEDTAをあらかじめ導入したタンパク質素材であってもよい。絹タンパク質繊維は臭化リチウムの濃厚溶液で溶解できる。これをセルロース透析膜に入れて純水と置換することで絹フィブロイン水溶液が調製できる。この水溶液は、混合水溶液の蒸発速度や調製条件を変えることによって、膜状にも、多孔質体状にも、ブロック状にも、粉末状にも、ゲル状その他にも形成できる。本発明において使用する高分子吸着材は、高分子素材にEDTAを導入して形成したものである。以下では、EDTA2塩基酸無水物による化学加工法により高分子素材にEDTAを導入する方法について説明する。まず、EDTA2塩基酸無水物をジメチルスルホキシドあるいは、NNジメチルホルムアミド等の有機溶媒に溶解させ、タンパク質繊維をこの溶液系に浸漬させ、60-80°Cの温度で1時間-5時間反応させるとよい。タンパク質繊維に導入できるEDTA量はEDTA2塩基酸無水物濃度、反応温度、あるいは反応時間の組み合わせで制御できる。反応温度が低い場合には反応時間を長めに設定する必要があるし、反応温度が高すぎると反応が早すぎるためEDTA導入量が制御しにくい。またEDTA2塩基酸無水物による化学加工による加工率は、吸着材のアルギニン、ヒスチジン、リジン等の塩基性アミノ酸が反応拠点であるため素材に含まれる反応拠点の量により決まる。羊毛には家蚕絹糸よりも反応拠点が多く含まれるため、EDTA2塩基酸無水物による好ましい化学加工の反応条件は、同一濃度のEDTA2塩基酸無水物を用いる場合では、家蚕絹糸では75°C、2-4時間、羊毛では75°C、1-2時間である。上記記載の通り、EDTA2塩基酸無水物は、絹糸や羊毛等タンパク質の分子側鎖のリジン、アルギニン、ヒスチジン等の反応性に富む塩基性アミノ酸残基とアシル化反応が起こる他、セリン、チロシン、スレオニン等のアミノ酸残基のフェノール性の水酸基とも反応する。羊毛には、反応性に富むこれらの塩基性アミノ酸残基あるいはフェノール性水酸基の総量が絹フィブロインに比べて、多量に含まれるので羊毛を加工する際の無水EDTA濃度は絹フィブロインの場合に比べて希薄でも良く反応時間は短時間でよい。反応終了後は、化学加工に用いた有機溶媒で試料を洗いサンプルに付着した未反応物を除去し、最終的には、水で洗うとよい本発明に係る金属含有液の処理方法によれば、金属含有液から特定の金属を選択的に回収、除去することができる。また、本発明に係る高分子吸着材を用いることにより、複数種の金属イオンを含有する金属含有液から特定の金属イオンを選択的に回収除去することができる。Pb、Cd、Znを含む金属含有液への適用例3種類の金属イオンを同時に含む精製水溶液混合金属イオン水溶液というに、未加工の絹糸Bcontと、EDTA2塩基酸無水物を用いて化学加工した絹糸BEDTA加工率104を浸漬し、未加工の絹糸と、化学加工した絹糸に吸着される金属イオン量をICP分析により測定した。金属イオンのイオン濃度を3mMに調整し3種類の金属イオンを同時に含む混合金属イオン水溶液のpHを1N硝酸とアンモニア水を用いて25、40、55に調整した。上記混合金属イオン水溶液10mLに、未加工の絹糸Bcontと、化学加工によりEDTAを導入した絹糸BEDTAを、各々20mg入れ、20~25°Cで、2~3時間かけて浸漬し、試料に金属イオンを吸着させた。なお、未加工の絹糸では、浸漬時間が2時間以上で金属イオンの吸着量は平衡状態になり、EDTAで化学加工した絹糸では、浸漬時間が3時間以上で金属イオンの吸着量は平衡状態になることを確認している。試料に吸着された金属イオンの含量は、金属イオンを吸着した絹糸に69硝酸を入れ、150°Cにセットしたホットプレート式加熱装置で絹糸を完全に加水分解酸処理ともいうした後、上澄み液に含まれる金属イオン量をICP分析により計測して算出した。表1は、未加工の絹糸Bcontと、EDTAを導入した絹糸BEDTAを、Pb、Cd、Znを同時に含む混合金属イオン水溶液に浸漬して金属イオンを吸着させ、試料に吸着した金属イオン量を測定した結果を示す。なお、上記測定とは別に、水不溶化処理した家蚕由来のシルク膜、あるいは羊毛からなるケラチン膜をEDTA2塩基酸無水物で化学加工し、上記例と同様に、Pb、Cd、Znを同時に含む混合金属イオン水溶液に浸漬して金属イオンを吸着させ、試料膜に吸着した金属イオン量を測定したところ、表1と同様の結果が得られた。また、家蚕由来のシルク水溶液あるいは羊毛由来のケラチン水溶液を乾燥固化してなる多孔質状あるいはブロック状、または、家蚕由来のシルク水溶液や羊毛由来のケラチン水溶液にアルコールまたは有機酸を加えて試料水溶液のpHをシルクやケラチンの等電点以下に設定することで凝固させてなるゲル状物を高分子吸着材として利用した場合も上記記載の表1と同様の結果が得られた。表1に示す測定結果は、EDTAを導入した絹糸BEDTAへのPb、Cd、Znの吸着量は、未加工の絹糸Bcontに比べていずれも高い値を示し、より効率的に金属イオンを吸着することができること、また、Pb、Cd、Znの3種の金属イオンを吸着させた際、CdあるいはZnの吸着量に比べて、Pbの吸着量がきわめて特異的に増加していることがわかる。すなわち、EDTAを導入した絹糸は、未加工の絹糸と比較して効率的に金属イオンを吸着する作用を有するとともに、Pb、Cd、Znの3種の金属イオンが同時に存在する液から、Pbを選択的にしかも多量に吸着する作用を有することを示している。表2は、比較例として、Pb、Cd、Znをそれぞれ単独で含む水溶液金属イオン水溶液というに未加工の絹糸BcontとEDTAを導入した絹糸BEDTAを浸漬させ、試料に吸着した金属イオン量を測定した結果を示す。未加工の絹糸とEDTAを導入した絹糸を浸漬処理する金属イオン水溶液濃度、浸漬条件等は、上述した実験と同一である。したがって、Pb、Cd、Znを同時に含む混合金属イオン水溶液に浸漬して金属イオンを吸着した場合と、Pb、Cd、Znを単独に含む金属イオン水溶液に浸漬して金属イオンを吸着させた場合とで、試料への金属イオン量の吸着量を直接的に比較対比することができる。表2に示す測定結果は、同一pHの金属イオン水溶液において、未加工の絹糸とEDTAを導入した絹糸を比較すると、EDTAを導入した絹糸を使用した場合に、Pb、Cd、Znのいずれについても吸着量が顕著に増大することを示している。表1と表2の測定結果を比較して特徴的な点は、Pb、Cd、Znが単独で存在する金属イオン水溶液ではEDTAを導入した絹糸は、いずれもBcontと比較して金属イオンを吸着する作用が増大するのに対して、Pb、Cd、Znを同時に含む混合金属イオン水溶液の場合は、CdとZnの吸着量が、これらを単独で含む金属イオン水溶液にくらべて大きく抑制され減少する一方、Pbについては効率的な吸着が維持されていること、いいかえればPbが他の金属イオンの吸着を阻害しながらPbが選択的に吸着されている点である。Cu、Cd、Znを含む金属含有液への適用3種の金属イオンCu、Cd、Znを同時に各3mM含む混合金属イオン水溶液に、未加工の絹糸Bcontと、EDTAを導入した絹糸BEDTAを浸漬して試料に吸着された金属イオン量を測定した。なお、混合金属イオン水溶液のpHは55であった。以降の実施例で金属イオン水溶液あるいは混合金属イオン水溶液のpH表示が無い場合はpH55で吸着実験を行ったことを意味する。10mLの混合金属イオン水溶液に、20mgの絹糸を浸漬させ、室温で振とうして試料に金属イオンを吸着させた。混合金属イオン水溶液から試料を取り出し、脱液率が約220になるように脱液した後、ホットプレート式加熱装置を用いて69硝酸を約6ml添加し、150°Cで約5時間、試料を完全に酸分解した。その後、試料液を適宜希釈して、ICP分析で定量し、吸着量を算出した。表3は混合金属イオン水溶液のpHが55の測定結果である。表3の上段は、金属イオンの吸着量を単位で表したもの、下段はで表示したものである。表3に示す測定結果において特徴的な点は、EDTAを導入した絹糸へのCuの吸着量が、Cd、Znにくらべて顕著に増大している点である。表3と表2とを比較すると、Cu、Cd、Znを同時に含む混合金属イオン水溶液の場合表3は、Cd、Znの吸着量が、これらを単独で含む金属イオン水溶液の場合表2と比較して抑制される一方、Cuについては、Cuを単独で含む金属イオン水溶液の場合と同程度の吸着量が得られ、Cuの吸着が抑制されずに、Cuが選択的に吸着されていることがわかる。Cu、Cd、Pbを同時に含む金属含有液への適用3種の金属イオンCu、Cd、Pbを同時に各3mM含む混合金属イオン水溶液に、未加工の絹糸Bcontと、EDTAを導入した絹糸BEDTAを浸漬してそれぞれの試料に吸着された金属イオン量を測定した。測定方法及び測定条件は上述した例と同様である。表4に、混合金属イオン水溶液のpHを55とした場合の金属イオンの吸着量を示す。表4の上段は、金属イオンの吸着量を単位で表し、下段はで表している。表4から、BEDTAはBcontにくらべて金属イオンをより強く吸着する作用を有すること、BEDTA試料への金属イオンの吸着量を重さで比較すると、Pb>Cu>Cdの順となり、モル数で比較するとCuPbCdの順になることがわかる。また、前述した例では、PbあるいはCuが他の金属と比較して突出して吸着量が増大したが、本実験においては、Cdの吸着が顕著に抑制される一方、CuとPbはさほど吸着が抑制されず、3種の金属イオンのうちで、この2種の金属イオンが選択的に吸着されていることを示す。なお、CuとPbの吸着量をモル数で比較すると、CuはPbの約2倍吸着しており、CuがPbよりも効率的に吸着される傾向がみられる。EDTAを導入した絹糸の使用実例上述した複数種の金属イオンを同時に含む混合金属イオン水溶液に未加工の絹糸Bcontと、EDTAを導入した絹糸BEDTAを浸漬して金属イオンの吸着量を測定した実験から、EDTAを導入した絹糸BEDTAは未加工の絹糸Bcontにくらべて金属イオンを吸着する作用に優れていること、また、EDTAを導入した絹糸BEDTAは、混合金属イオン水溶液に含まれている金属イオンのうち特定の金属イオンを選択的に吸着する作用を有することがわかる。たとえば、Pb、Cd、Znを含む溶液ではPbが選択的に吸着され、Cu、Cd、Znを含む溶液ではCuが選択的に吸着され、Cu、Cd、Pbを含む溶液ではCuとPbとが選択的に吸着される。EDTAを導入した絹糸BEDTAが特定の金属イオンを選択的に吸着する作用は、後述の羊毛の実施例でも明らかなようにEDTAを導入した羊毛でも同様に適用可能であり、かつ上記実施例で用いた金属に限らず、他の金属についても適用可能である。したがって、廃液等の複数種の金属を含む液金属含有液から特定の金属を回収あるいは特定の金属を除去する方法として、EDTAを導入した絹糸BEDTAを金属含有液に浸漬させ、特定の金属イオンをBEDTAに吸着させることにより、金属含有液から特定の金属を効率的に回収し、除去することが可能である。このように、金属含有液から特定の金属イオンを吸着して取り出すことができれば、金属含有液から有害金属を除去して無害化する処理や、特定の金属を回収して再利用するといった処理を効率的に行うことができ、廃液の処理等に有効に利用することができる。廃液から、たとえばPbを除去するといった操作においては、ひとたび金属イオンを吸着したBEDTAから金属イオンを脱離させ、再度BEDTAに金属イオンを吸着させる繰り返し使用が可能かどうかを検討する必要がある。すなわち、BEDTAにいったん吸着された金属イオンをBEDTAから脱離させ、BEDTAが金属イオンを吸着する作用を回復させてBEDTAを再利用できるようにすることができれば、再生したBEDTAを繰り返し廃液に浸漬させることによって効率的に高分子吸着材を利用することが可能になる。BEDTAに吸着された金属イオンをBEDTAから脱離させる方法としては、金属イオンを吸着したBEDTAに硝酸、酢酸、塩酸、硫酸等の有機酸を接触させて処理する方法が利用できる。和光純薬工業株式会社製、商品の硝酸濃度は69である。これを100硝酸で換算した場合の硝酸濃度が007M以下だと、高分子素材に導入された金属イオンの配位基となるEDTAと金属イオンとの配位結合を断ち切って金属イオンを脱離させることができず、その結果、高分子吸着材を有機酸に長時間浸漬してもいったん吸着した金属イオンは脱離しないため、当該目的に硝酸を使用することは効率的、経済的に不利である。逆に、硝酸濃度が035M以上では、高分子吸着材が強酸である硝酸の作用により劣化してしまい、再利用ができないという問題が生ずる。本実施例においては、硝酸を使用しているが、硝酸以外、塩酸等の強酸であれば、上記記載の濃度範囲は適用できる。硝酸及び塩酸以外の、有機酸を使用すると、たとえば酸とPbとが反応するため、金属イオンと酸が結合して沈殿が起こり、正確な金属定量ができ難いという問題が生ずる。金属の脱離に使用できる有機酸は硝酸、塩酸が好ましく用いられる。表5は、Pb、Cd、Znを同時に含む混合金属イオン水溶液に未加工の絹糸BcontとEDTAを導入した絹糸BEDTAを浸漬させてPb、Cd、Znの各イオンを吸着した試料表1の実験と同一条件で作成したものを有機酸に接触させ、Pb、Cd、Znがどの程度脱離されるかを実験した結果を示す。有機酸に接触させる処理には、金属イオンを吸着した試料を水洗いした後、pH0654に調整した05M硝酸10mLに1時間浸漬する方法を採用した。表5に示すように、未加工の絹糸Bcontについても、EDTAを導入した絹糸BEDTAについても、上述した有機酸に接触させる処理を行うことにより吸着金属イオン量のほぼ100を脱離させることができた。有機酸に1時間浸漬する実験の他に、振とうしながら18時間、有機酸に浸漬する処理する実験を行ったが、金属イオンの脱離率について有意差は見られなかった。有機酸を用いて試料から金属イオンを脱離させる方法は、短時間で処理ができ、操作が簡単である点で効率的であり経済的である。上記例はPb、Cd、Znを吸着した試料を有機酸に接触させて試料に吸着された金属イオンを脱離させた例であるが、吸着させる金属イオンがこれらの金属イオンに限定されるものではなく、一般的な金属イオンを吸着した試料についても同様に有機酸に接触させる処理が有効であることを確かめている。金属イオンを吸着したBEDTAから金属イオンを脱離させる処理には、上記記載のとおり硝酸、塩酸、酢酸等の有機酸が用いられる。007Mの硝酸と塩酸水溶液のpHは、それぞれ103153であり、08Mの硝酸と塩酸水溶液のpHは、それぞれ019053であることが新たに検証されている。有機酸として使用できる硝酸あるいは塩酸水溶液のpHは01~20であり、好ましくは019~15である。有機酸水溶液のpHが01以下であると繊維が加水分解して脆弱化するおそれがある。したがって、有機酸のpHおよび有機酸が繊維に接触する時間、有機酸の濃度を適宜調節することにより、金属イオンを吸着したBEDTAから脱離する金属イオン量を制御でき、その結果、BEDTAを繰り返して使用することが可能となる。このように、EDTAを導入した絹糸は、廃液等の金属含有液から金属を除去する方法に有効に利用することができる。羊毛への金属吸着3種類の金属イオンを同時に含む混合金属イオン水溶液、すなわち各金属イオンを3mMずつ含む10mLの混合溶液を作製し、その混合金属イオン水溶液のpHを25、40、55に調整した混合金属イオン水溶液に、20mgの羊毛Wcont、及び20mgのEDTAを導入した加工率314の羊毛WEDTAを、20~25°Cで浸漬させ、羊毛に金属イオンを吸着させた。金属イオンを吸着させた羊毛試料を69硝酸に入れ、150°Cにセットしたホットプレート式加熱装置で試料を完全に加水分解した後、上澄みに含まれる金属イオン量をICP分析により計測して試料に吸着された金属イオン量を算出した。得られた結果が表6である。表6にWcontとWEDTAに吸着された金属イオン量を示す。前述した未加工の絹糸Bcontと、EDTAを導入した絹糸BEDTAを使用した場合と同様に、同一pHの金属イオン水溶液において、EDTAを導入した羊毛は、Cd、ZnにくらべてPbをより多く吸着している。また、WEDTAは、Wcontに比べて金属イオンの吸着量が増大しており、金属イオン水溶液のpHの影響を受け難い。表7は、比較例として、Pb、Cd、Znを単独で含む金属イオン水溶液にWcontとWEDTAを浸漬して金属イオンを吸着させた際の金属イオンの吸着量を示す。金属イオンの濃度は、表6における場合と同様である。表6と表7とを比較すると、Pb、Cd、Znを同時に含む混合金属イオン水溶液に羊毛を浸漬させると、同一pHの金属イオン水溶液において、金属イオンを単独で含む金属イオン水溶液に浸漬させた場合に比べて、羊毛には、CdとZnが吸着し難くなり、吸着量が低く抑えられ、一方、Pbが選択的に多量に吸着される機能が付与されていることがわかる。この作用は、前述したEDTAを導入した絹糸を使用した場合とまったく同様である。なお、金属イオンを吸着させたEDTAを導入した羊毛試料WEDTAに04Mあるいは08Mの硝酸を接触させ、試料に吸着された金属イオンを脱離させる実験を行い金属イオンの脱離率を調べた。金属イオンの脱離率は、試料を有機酸に接触させる処理をする前に試料に吸着されている金属イオン量と処理後に試料に付着している金属イオン量をICP分析によって求めることで算出した。その結果、Pb、Cd、Znの混合金属イオン水溶液に使用したWEDTAの金属イオンの脱離率は、Pb502949、Cd416820、Zn594926、時間とは試料と硝酸との接触時間、Zn、Cd、Pbは処理試料からの亜鉛、カドミウム、鉛の脱離率を意味する。BEDTAからの金属イオンの脱離率は、硝酸濃度が028M、浸漬時間30分でほぼ100程度となり、試料にいったん吸着した金属イオンはすべて脱離する。硝酸濃度が低濃度の007Mであると、BEDTAからの金属イオン脱離率はBContより低い値となり、脱離しない金属イオンが繊維に残ることが示唆された。低濃度の硝酸を処理試料に接触する際、接触時間が15分では金属イオンの脱離率は70程度であるが、60分となると90の金属イオンが脱離する。硝酸を接触する際、接触時間が15分以上では、金属イオンの脱離率は80以上となる。上記実験結果は、いったん吸着した金属イオンの脱離率は、硝酸の濃度、硝酸との接触時間を調整することで変化させることが可能であることを意味する。これらの実験結果と、前述したWEDTAの金属イオンの脱離率とを比較すると、WEDTAと金属イオンとが吸着する際の親和性はBEDTAと金属イオンとの吸着時の親和性より強く、いったん羊毛に吸着した金属イオンは絹糸より強固に結合するため、羊毛から金属が脱離し難い、いいかえれば、WEDTAにはBEDTAに比べて金属イオンがより強固に吸着される傾向があることがわかる。これらの実験結果は、BEDTAと比較してWEDTAからはいったん吸着した金属イオンが脱離し難い、いいかえれば、WEDTAにはBEDTAと比較して金属イオンがより強固に吸着される傾向があることを示している。ただし、このWEDTAを使用する場合も、有機酸に接触させる際の酸の濃度、酸との接触時間、酸のpHを調節する等によりWEDTAを損傷させずに金属イオンを脱離させることが可能であり、WEDTAもBEDTAと同様に金属イオンを含有する廃液等から金属を除去する目的で使用することができる。人工海水溶液への適用例上述した測定において使用した金属イオン水溶液は、精製水を溶媒として金属イオンを溶解したものである。本発明に係る高分子吸着材を、河川水中などにおける実際の場面において、金属イオンの吸着に応用するには、河川水などはKClNaFLiClNaCl等の多種類の塩類ならびにMgNaSrLiAlFeMn等の多種類の塩を含むから、多種類の金属イオンが同時に含まれる条件下における吸着挙動を考慮する必要がある。そこで、以下に、精製水を溶媒とした場合と人工海水和光純薬工業株式会社製、商品名ダイゴ人工海水SP、カタログ番号395-01343を溶媒とした場合について、未加工の絹糸Bcontと、EDTAを導入した絹糸BEDTAによる金属イオンの吸着挙動がどのようになるかを実験した結果について説明する。表9は、Pb、Cd、Znをそれぞれ単独で含む金属イオン水溶液について、精製水Waterを使用した場合と人工海水SeaWaterを使用した場合に、未加工の絹糸BcontとEDTAを導入した絹糸BEDTAへの金属イオンの吸着がどのようになるかを測定した結果を示す。表9から、Bcontを使用した場合は精製水にかえて人工海水を使用すると、金属イオンの吸着量が減少する傾向がみられるのに対して、BEDTAを使用した場合は、精製水を使用した場合と人工海水を使用した場合とで金属イオンの吸着量の差に大きな差があらわれないことがわかる。人工海水は多種の微量な無機物や塩類や金属イオンを含むから、この実験結果は、多種の金属イオンが同時に存在する場合に、Bcontはそれらの金属イオンの存在によってPb、Cd、Znの吸着量が左右され本来吸着すべき金属イオンの吸着が妨げられるのに対して、BEDTAはPb、Cd、Znの吸着作用が大きく抑制されることはないことを示している。このことは、本願発明の高分子吸着材が、多くの塩類や金属イオンを同時に含む工業廃水、河川水に適応する上で極めて有用であることを示唆する。表10は、Pb、Cd、Znを同時に含む混合金属イオン水溶液について、水溶液として精製水を使用した場合と人工海水を使用した場合について、金属イオンの吸着量を測定した結果を示す。表10の結果は次のように集約できる。前述のとおり、BEDTAは、PbとCdとZnを同時に含む混合金属イオン精製水溶液に浸漬させることにより、Pbを選択的にかつ多量に吸着する作用を有している。表10に示す実験結果は、精製水の代わりに人工海水を使用した場合もBEDTAは、Pbを選択的に多量に吸着する作用を維持していることを示す。すなわち、金属イオンの水溶液に多種の微量な無機物や金属イオンが同時に含有されている人工海水を使用した場合にも、BEDTAはPbを選択的に吸着する作用を保持することがわかる。このように、本発明に係る高分子吸着材は、実験室レベルでも、また河川や工業廃水に含まれる金属イオンの吸着においても簡便にかつ効率よく利用できるという特徴がある。上述した方法と同様の方法により、Bcontの代わりにWcontおよびWEDTAを、精製水を使用した混合金属イオン水溶液と人工海水を使用した混合金属イオン水溶液に浸漬して羊毛試料への金属イオンの吸着量を測定した。人工海水を使用した場合も、BEDTAと同様な選択的吸着作用が認められた。また、上記測定とは別に、家蚕由来のシルク膜、あるいは羊毛からなるケラチン膜を水不溶化処理した後、EDTA2塩基酸無水物で化学加工した2種類の試料膜を、上記例と同様に精製水と人工海水を用いたPb、Cd、Znを同時に含む混合金属イオン水溶液にそれぞれ浸漬して金属イオンを吸着させ、試料膜に吸着した金属イオン量を測定したところ、表10と同様の結果が得られた。